ПОЛУЧЕНИЕ НАНОРАЗМЕРНЫХ ПЛАТИНО-ТИТАНОВЫХ СПЛАВОВ

1. Способ получения металлических частиц нанометрового размера, включающих платину и титан, причем способ включает:
суспендирование или растворение соединения-предшественника или соединений-предшественников титана и платины в жидкой среде;
барботирование восстанавливающего газа через жидкую среду; и
воздействие на жидкую среду ультразвуковыми колебаниями для восстановления титановых и платиновых компонентов соединения-предшественника или соединений-предшественников до металлических частиц, включающих платину и титан.
2. Способ получения металлических частиц нанометрового размера по п.1, в котором частицы твердого соединения платины суспендируют в жидкой среде, содержащей жидкое соединение титана.
3. Способ получения металлических частиц нанометрового размера по п.1, в котором восстанавливающим газом является водород.
4. Способ получения металлических частиц нанометрового размера по п.1, в котором восстанавливающий газ является смесью газообразного водорода, и его используют в сочетании с, по меньшей мере, одним инертным газом, выбранным из группы, состоящей из аргона, гелия и неона.
5. Способ получения металлических частиц нанометрового размера по п.1, в котором жидкая среда включает жидкий углеводород.
6. Способ получения металлических частиц нанометрового размера по п.1, в котором жидкая среда включает углеводород, выбранный из группы, состоящей из тридекана, декалина и тетралина.
7. Способ получения металлических частиц нанометрового размера по п.1, в котором соединение титана является галогенидом титана или титанорганическим соединением.
8. Способ получения металлических частиц нанометрового размера по п.1, в котором соединение титана включает, по меньшей мере, одно соединение, выбранное из группы, состоящей из тетрахлорида титана (IV), (дициклопентадиенил)титан дикарбонила, трихлорида инденилтитана и этилата титана (IV).
9. Способ получения металлических частиц нанометрового размера по п.1, в котором соединение платины является галогенидом платины или платинаорганическим соединением.
10. Способ получения металлических частиц нанометрового размера по п.1, в котором соединение платины включает, по меньшей мере, одно соединение, выбранное из группы, состоящей из бис(этилендиамин)платина (II) дихлорида, диметил(1,5-циклооктадиен)платины (II) и ацетилацетоната платины (II).
11. Способ получения металлических частиц нанометрового размера по п.1, в котором жидкая среда подвергается воздействию ультразвуковых колебаний при температуре ниже температуры окружающей среды.